FR 2541118 A1 19840824 FR 8000348 A 19800103 Description de Invention: Cette invention que fait avancer la méthode de manufacturer le onguent ou la emulsion et autres traditionnellement employés pour brûleur et gelure est pour une methode plus neuf et sùre de manufacturer un plaire pour brSleur et gelure. Par meler 1er le emplâtre dur de paraffine, la résine, le calcium précipite carbonique et la paraffine fluide, cette invention est une méthode de manufacturer un mélange amolli par un mélangeur de ralentisseur automatique à 38 - 42'C. Les produits pharmaceutiques traditionnellement employés pour brûleur et gelure sont medicaments délassants pour la partie de la blessure de premier degre approximativement. Médicaments en solution huileuses faits en un cnguent simple de huile sébacé, lanoline, vaseline, glycerine, huile ou vaseline de zinc etc. ont étés employés, ou la gaze de vaseline a été employé sur la partie de blessure pour empecher la deuxième infection de blessure. Les médicaments de onguent s ou en solution huileuse faits selon la telle méthode de fabrication peuvent adoucir un peu de douleur ou tension causé de la blessure moindre de premier degré, mais produisent peu de effet sur la blessure au-dessus de deuxième degré ou causé de la deuxième infection. Il est parce que la difficulté principale en le moyen thérapeutique de telle blessure est causé du manque de médicaments systhétiques produits pour fonctions pharmacologiques de allegement de inflammation, apaise- ment de douleur, stérilisation, évacuation de objets usagés, supplement de sang etc., mais les médicaments traditionnels de onguent ou en solution huileuse manquent de talle caractéristique ou qualité. En cette invention, la plus raisonnable sauve méthode est développe pour oter telle difficulté et manufacturer un platre neuf pour brûleur et gelure. La description precise de cette invention est ainsi qu'il suit: Le emplâtre dur de paraffine est fait par ambler paraffine (1%), oxyde de zinc (1.5%), acide grasse(0.5%), résine de pin(O.3%), caoutchouc(OO6%), calcium précipité carbonique(5.1%), paraffine fluide(l%) (proportion de poides), et 10% de cet emplâtre est melé avec résine(3%), calcium précipité carbonique(52%), paraffine fluide(35%) (proportion de poids) et ce mélange est amolli par un mélangeur de ralentisseur automatique moins de une rotation à la seconde à 38-- 42'C pendant 2 - 3 heures: le platre de cette invention est ainsi manufacturé. S'il le faute produits chemiques autres peuvent être ajoutés pour usage.Cet produit peut être répandu librement à papier gras, vinyle ou autres. Le produit, selon cette invention est adapté à repandage et usage à cause de amollissement et adhérence à 38 - 42 C et deplacé nettement de peau 24 heures approximativement après la adhérence la-dessus. Ce produit maintient le pouvoir absorbant prompt par agrandir les vaisseauz capillaires de peau et la durée de fonctions pharmacologiques puissants, pendant 24 heures, telles que allégement de inflammation, apaisement de douleur, stérlisation, évacuation de objets usagés, supplement de sang etc., spécialement, par stimuler les vaisseaux capillaires de la partie de blesseure et a aussi la qualité de maintenir longtemps le pouvoir absorbant dans cas de emmagasinage selon le règlement de emmagasinage. La qualité et efficacité de ce produit sont evidentes pas pour sûr; il est pensé que il y a différences dans la proportion, préparation y combination de materiéres principaux et dans la vitesse de procédé, et dans la augmentation ou diminution de force adhésive et tension causés de la variation physique de composition, autrement dit la densité de molécules. EXEMPLE PRATIQUE Le emplâtre dur de paraffine est fait par mêler paraffine (lOOg), oxyde de zinc(150g), acide grasse(50g), résine de pin (30g), caoutchouc(60g), calcium précipité carbonique(510g) et paraffine fluide(lOOg) et 100% de ce emplatre es meulé avec résine(3%), calcium précipité carbonique(32%) et paraffine fluide(50%) et un produit de 185g est obtenu par le amollissement au moyen de un mélangeur de ralentisseur automatique moins de une rotation a la seconde a 38 > - 42 C pendant 2 - 3 heures. Par mêler ou mélanger matieres principaux à cela, ce produit peut etre répandu librement à papier gras, vinyle ou autres. METHODE DE EXPERIMENT 1) Le résultat de épreuve, conformément à paragraphes 32 et 33, Droit de Épreuve Générale, Code de Pharmacie, République de Corse (KP III), pour le point de fusion et solidification de produit montre la température de fusion et solidification de être 38'- 42"C. 2) Le resultat de épreuve de panser ce produit sur peau montre que allégement de inflammation, apaisement de douleur, sterilisation, évacuation de objets usagés, supplement de sang etc. sur la partie de blessure sont evidents. 3) La détérioration de qualitd ou la perte de force adhesive de ce produit peut être EmpechF par le emmagasinage selon le règlement de emmagasinement. REVENDICATIONS 4 Cette invention est une méthode de manufacturer un plâtre pour brûleur et gelure, comme décrit dans le texte, par meler paraffine(l%), oxyde de zinc(l.5%), acid grasse(0.5%), résine de pin(O.3%), caoutchouc(O.6%), calcium précipité carbonique (5.1%) et paraffine fluide(1%) (proportion de poides) et par mélanger 10% de ce mélange avec résine(3%), calcium précipite carbonique(32%) et paraffine fluide(5Ot/O) (proportion de poides) et amollir moins de une rotation à la seconde à 380 42 C pendant 2 - 3 heures.